СПОСОБ ОБРАБОТКИ АЛМАЗОВ

12
1. Способ обработки алмазов, включающий в себя воздействие на алмаз инструментом с зернами абразивного алмазного порошка, отличающийся тем, что воздействие инструмента на алмаз проводят в режиме генерации в объем алмаза упругих когерентных волн из области контакта инструмента с алмазом, при этом скорость и ускорение движения зерен абразивного алмазного порошка являются периодическими функциями времени, а при воздействии инструмента на алмаз режимы взаимного движения инструмента и алмаза разработаны таким образом, чтобы локальные напряжения в приповерхностном слое алмаза от воздействия движущихся зерен абразивного алмазного порошка заведомо не превышали величины ~ 1,0·10 Па.
2. Способ по п.1, отличающийся тем, что при генерации упругих когерентных волн в объем алмаза из области контакта инструмента с алмазом обеспечивают управляемую концентрацию упругой энергии поверхностных волн алмаза, что приводит к удалению с поверхности частиц алмаза в виде нанокластеров.
3. Способ по п.1, отличающийся тем, что в процесс обработки алмаза вводят последовательное чередование режимов волнового воздействия инструмента на алмаз с периодичностью 1-100 цикл/ч для изменения состояния его внутренних примесных дефектов.
4. Способ по п.1, отличающийся тем, что при формировании плоских поверхностей алмаза дополнительно задают возвратно-поступательное перемещение алмаза по поверхности инструмента.
5. Способ по п.1, отличающийся тем, что при формировании криволинейных поверхностей алмаза дополнительно задают вращение алмаза вокруг оси вращения держателя алмаза, перпендикулярной поверхности инструмента, и целенаправленно наклоняют в одну сторону ось вращения держателя алмаза относительно поверхности инструмента на заданный угол в диапазоне от 0° до 90°.
6. Способ по п.1, отличающийся тем, что в процессе обработки алмаза дополнительно применяют облучение алмаза импульсами лазерного излучения с длиной волны 0,3-1,5 мкм, длительностью импульса от 15 до 40 нс, энергией импульса от 1 до 500 мДж.
7. Способ по п.3, отличающийся тем, что при использовании последовательного чередования режимов волнового воздействия инструмента на алмаз дополнительно задают периодическую разориентацию (в диапазоне от 0° до 90°) от выбранного кристаллографического направления первоначального контакта инструмента с алмазом до тех пор, пока не наступает изменение морфологии поверхности алмаза, расположенной вне зоны контакта инструмента с алмазом, вплоть до контролируемой оптическими методами локальной сублимации поверхности алмаза при температуре окружающей среды ~ 10°÷30°C.
8. Способ по п.3, отличающийся тем, что при обработке низкосортных, дефектных и напряженных алмазов осуществляют последовательное чередование режимов волнового воздействия инструмента в совокупности с амплитудной и частотной модуляцией периодической функции движения зерен абразивного алмазного порошка, при этом трансформируют внутренние напряжения в дефектных областях объема алмаза до тех пор, пока на них не начинается наблюдаемое оптическими методами разложение естественного светового потока на цвета оптического спектра.
9. Способ по п.3, отличающийся тем, что при обработке низкосортных, дефектных и напряженных алмазов осуществляют последовательное чередование режимов волнового воздействия инструмента в совокупности с фазовой модуляцией периодической функции движения зерен абразивного алмазного порошка пока не происходит снятие внутренних напряжений на дефектных областях в объеме алмаза за счет перестройки его кристаллической структуры.
10. Способ по п.3, отличающийся тем, что в объеме алмаза внешними силами поэтапно формируют внутренние напряжения в различных кристаллографических плоскостях в объеме алмаза и осуществляют последовательное чередование режимов волнового воздействия инструмента на вершины алмаза в совокупности с амплитудной, частотной и фазовой модуляцией периодической функции движения зерен абразивного алмазного порошка до контролируемых оптическими методами изменений формы всего объема алмаза.
11. Способ по п.1, отличающийся тем, что в процессе обработки на алмаз дополнительно подают звуковые колебания от 0,5 до 50000 Гц, при этом частоту этих колебаний совмещают с частотой циклического движения зерен абразивного порошка таким образом, чтобы отношение этих частот было больше единицы и равнялось целому числу.